СПОСОБЫ РЕГУЛИРОВАНИЯ СВОЙСТВ ПОЛИМЕРА

1. Способ получения полиолефина, включающий:
2
введение реакционной смеси в контакт с катализатором на основе восстановленного оксида хрома в газофазном реакторе для получения полиолефина, где реакционная смесь содержит этилен и сомономер, и где полиолефин характеризуется (i) модифицированной ударной прочностью по Шарпи, составляющей приблизительно 20 кДж/м или более, и (ii) эквивалентной стойкостью к растрескиванию под действием напряжения, составляющей приблизительно 50 часов или более, согласно определению при использовании постоянного напряжения для нити с надрезом.
2
2. Способ по п.1, где модифицированная ударная прочность по Шарпи для полиолефина находится в диапазоне от приблизительно 22 до приблизительно 24 кДж/м.
3. Способ по п.1 или 2, где эквивалентная стойкость к растрескиванию под действием напряжения для полиолефина составляет приблизительно 60 часов или более.
4. Способ по любому из пп.1-3, где катализатор на основе восстановленного оксида хрома восстановлен с использованием алкилалюминийалкоксида.
5. Способ по п.4, где алкилалюминийалкоксид включает диэтилалюминийэтоксид.
6. Способ по любому из пп.1-5, где мономер включает этилен.
7. Способ по любому из пп.1-6, где сомономер включает альфа-олефин, содержащий от 3 до 20 атомов углерода.
8. Способ по любому из пп.1-7, где температуру реакции в газофазном реакторе увеличивают для уменьшения уровня содержания сомономера в полиолефине.
9. Способ по любому из пп.1-8, где температуру реакции в газофазном реакторе уменьшают для увеличения уровня содержания сомономера в полиолефине.
10. Способ по п.8 или 9, где изменение температуры реакции по существу не изменяет плотность полиолефина.
11. Способ по любому из пп.1-10, где полиолефин характеризуется индексом текучести расплава в диапазоне от приблизительно 0,1 до приблизительно 1000 г/10 мин.
12. Композиция, содержащая:
2
полиолефин, полученный при использовании катализатора на основе восстановленного оксида хрома, где полиолефин, полученный с использованием катализатора на основе восстановленного оксида хрома, характеризуется (i) модифицированной ударной прочностью по Шарпи, составляющей приблизительно 22 кДж/м или более, и (ii) эквивалентной стойкостью к растрескиванию под действием напряжения, составляющей приблизительно 30 часов или более, согласно определению при использовании постоянного напряжения для нити с надрезом.
2
13. Композиция по п.12, где модифицированная ударная прочность по Шарпи для полиолефина, полученного при использовании хромового катализатора, находится в диапазоне от приблизительно 22 до приблизительно 24 кДж/м.
14. Композиция по п.12 или 13, где эквивалентная стойкость к растрескиванию под действием напряжения для полиолефина, полученного при использовании хромового катализатора, составляет приблизительно 60 часов или более.
15. Композиция, содержащая:
2
полиолефин, полученный с использованием хромового катализатора, где полиолефин, полученный с использованием хромового катализатора, характеризуется (i) модифицированной ударной прочностью по Шарпи, составляющей приблизительно 20 кДж/м или более, и (ii) эквивалентной стойкостью к растрескиванию под действием напряжения, составляющей приблизительно 50 часов или более, согласно определению при использовании постоянного напряжения для нити с надрезом.
2
16. Композиция по п.15, где модифицированная ударная прочность по Шарпи для полиолефина, полученного использованием хромового катализатора, составляет приблизительно 25 кДж/м или более.
17. Композиция по п.15 или 16, где эквивалентная стойкость к растрескиванию под действием напряжения для полиолефина, полученного с использованием хромового катализатора, составляет приблизительно 60 часов или более.